Brevet FR2651282A1 — publié le 19910301

La présente invention concerne un joint collé conique entre un moyeu, disque ou analogue et un arbre. Dans le joint conique connu par le brevet de la République Fédérale d'Allemagne n 1 066 818, le joint par serrage ou rétraction, connu depuis longtemps, est remplacé par un joint collé, pour lequel la contrainte au cisaillement permise s'élève à 60 N/cm2 et la contrainte au cisaillement de rupture s'élève à 1500 N/cm2. La surface de collage ne transfère que le couple de rotation. Lors de la réalisation de la surface de collage, une pression axiale est appliquée sur le moyeu et l'arbre, de sorte qu'un appui des surfaces coniques est assuré par la couche de colle se trouvant entre elles. Les surfaces coniques permettent une mise à niveau la meilleure possible des surfaces. Pour dé- charger la surface de collage de forces radiales, le moyeu est relié à l'arbre par l'intermédiaire d'au moins un siège d'ajustage. Ce siège d'ajustage nécessite un usinage supplémentaire et, en conséquence, des coûts indésirables pour réaliser le joint. Un autre inconvé- nient consiste en ce que les moyens de serrage néces- saires pour le collage ne peuvent être retirés qu'après durcissement de la colle, de sorte que ce joint n'est pas approprié pour une fabrication en grandes séries. En conséquence, la présente invention a pour objet de réaliser un joint collé conique de sorte qu'il est également approprié pour des fabrications en séries, en étant très sûr et d'un coût faible. A cet effet, le joint collé conique entre un moyeu, disque ou analogue et un arbre, est remarquable, selon l'invention, en ce que le collage est réalisé par une colle anaérobie, et en ce que l'augmentation de diamètre conique (surépaisseur) stélève de 0,05 à 5 pour mille. Les colles anaérobies sont des produits à un composant, qui durcissent, dans l'espace de joint, en absence d'oxygène et au contact simultané du métal. Le durcis- sement, pour la plupart des produits, peut avoir lieu à la température ambiante et être accéléré lorsque la température augmente. A cause de la surépaisseur exis- tante, il se crée un fort ajustage serré et les moyens de serrage jusqu'à présent nécessaires sont ainsi inutiles. Grâce à cet ajustage serré, l'épaisseur de l'espace de pressage est quasiment nulle, c'est-à-dire que la colle ne remplit que la majeure partie des surfaces rugueuses. Celleci peut sécher seule, sans que la durée de durcissement doive être particulièrement surveillée. Pour de petits diamètres, l'usinage de précision coûteux nécessaire jusqu'à présent est inutile et, pour de grands diamètres, le thermorétrécissement antérieur manque également. Après un temps de prise de seulement une heure, on obtient, pour une colle anaéro- bie, une résistance au cisaillement de 2000 N/cm2, qui, selon le type de colle, augmente de 3500 à 4500 N/cm2 après dix heures. Ainsi, le joint présente la résistance de l'acier lui-même, de sorte que la surface de collage ne doit pas être particulièrement agrandie. Le décalage axial du moyeu par rapport à l'arbre, nécessaire pour obtenir la surépaisseur de 0, 05 à 5 pour mille, s'élève à environ 1 mm, la tolérance s'élevant à environ 0,1 mm et, ainsi, étant négligeable. Selon une autre caractéristique de l'invention, la pente du cône du moyeu et de l'arbre se trouve dans les limites de 1:5 à 1:100. Les parties de joint à coller peuvent présenter, pour augmenter la résistance de la colle, une rugosité de surface relativement grande, qui peut être réalisée par jet de sable ou de billes. Il se crée alors un contact métallique avec la colle. Simple- ment, les creux créés par obtention de la rugosité sont remplis de colle. Pour détruire le joint collé, par exemple pour échanger des pièces d'usure, il suffit d'exercer un faible déplacement axial, après chauffage au-dessus du point de fusion de la colle. Dans le cas o ce chauffage est exclu pour des raisons d'accessibilité ou autres, cela peut être obtenu par pression d'huile qui s'exerce dans le joint collé. Pour permettre cela, l'arbre présente un canal de milieu de pression menant au joint. La figure unique du dessin annexé fera mieux comprendre comment l'invention peut être réalisée. Un moyeu 1 muni d'une denture est fixé, par un joint collé conique 3, à l'arbre 2 qui présente un canal de milieu de pression 4 menant au joint 3. La pente du cône s'élève à 1:50 et l'épaisseur théorique du joint à 1 pour mille du diamètre moyen du cône. REVENDICATIONS 1. Joint collé conique entre un moyeu, disque ou analo- gue et un arbre, caractérisé en ce que le collage est réalisé par une colle anaérobie, et en ce que l'augmentation de diamètre conique (surépaisseur) s'élève de 0,05 à 5 pour mille. 2. Joint collé conique selon la revendication 1, caractérisé en ce que la pente du cône du moyeu (1) et de l'arbre (2) se trouve dans les limites de 1:5 à 1:100. 3. Joint collé conique selon la revendication 1, caractérisé en ce qu'au moins une des surfaces de colle est décapée par jet de sable ou de billes. 4. Joint collé conique selon la revendication 1, caractérisé en ce que l'arbre (2) présente un canal de milieu de pression (4) menant au joint (3).